FR 2191148 A1 19740201 FR 7223954 A 19720703 On sait que les canevas sont de grosses toiles claires et à jour servant de fond à la broderie à la main ou aux taris réalisés au point noué. Ces canevas portent un dessin qui fixe les contours et éventuellement la couleur des différents motifs à broder ou devant ressortir sur le tapis. Ces dessins peuvent être réalisés soit par peinture à main levée, soit par décalquage, soit par décalcomanie. Ces procédés sont très lents, donc très coûteux et nécessitent un minimum de qualités artistiques de la part de l'exécutant. Dans ces cas, les canevas ne subissant aucun lavage, peuvent être réalisés avec n'importe quelle fibre et être apprêtés, pour obtenir la raideur ou la souple#sse, l'hydrophilie ou l'hydrophobie désirée par une très large gamme de compositions d'enduction. A l'heure actuelle,la plupart des dessins reproduits sur canevas le sont par des procédés relevant de l'impression sur étoffes ou de l'imprimerie sur papier. L'impression peut être réalisée à la planche, ou au cadre dite 11 à la lyonnaise ", ou au rouleau. ta plupart des procédés d'imprimerie, offset, héliographie, eau-forte, lithographie, sérigraphie, etc ... peuvent être utilisés. En impression, il n'est pas nécessaire d'éliminer l'épaississant, donc de laver le canevas. Pour ces deux types de procédés on pourra donc utiliser à peu près toutes les fibres pour le tissage des canevas et l'apprêt ne nécessite pas l'incorporation de produits particuliers conférant des propriétés spéciales. Cependant, les procédés relevant de l'impression ou de l'imprimerie, par suite de la complexité des opérations nécessaires, imposent la réalisation de séries relativement élevées en nombre, sinon le coût à l'unité serait prohibitif et supérieur à celui du canevas peint à main levée. Il en découle la nécessité de constituer des stocks toujours difficiles à gérer. Enfin, la réalisation d'un dessin à l'unité n'est pas viable économiquement. -Or,la Demanderesse a trouvé que tous ces inconvénients et limites#disparaiss?ient en reproduisant les dessins par photographie directe sur canevas spécialement préparé porteur d'une couche contenant des éléments photosensibles révélables. En opérant de cette façon il n'y a plus de stockage de produits finis : on se contente de tenir à disposItion-différents types de canevas porteurs de l'émulsion photosensible non impres sonnée. Les dessins de la collection sont tenus en stocks sous forcie de diapositives de format approprié. La reproduction d'un dessin exclusif peut être effectuée à la demande sur fourniture de la diapositive. N'importe quel motif peut etre reproduit : il ne nécessite qu'une prise de vue éventuellement retouchée. Dans le procédé suivant l'invention, on utilise des ca .levas dont la couche portant l'émulsion photosensible est constituée par une gélatine insolubilisée classique en photogrcie. Scur les reproductions en noir et blanc, ce qui est suffisant pour les canevas pour tapis ou pour le report de contours, 1' mulsion est à base de sels d'argent. Pour les reproductions en couleur, l'émulsion est à base de pigments ou colorants ,hotosensibles opérant selon les principes de la trichromie. Le dessin est reproduit aux dimensions voulues, à partir de la diapositive, par projection sur le canevas au moyen d'un agranSisseur et exposition durant un temps convenable, par opposition aux techniques connues qui nécessitent du matériel adapté à chaque dimension du dessin. Ensuite, la reproduction est révélée au moyen des procédés classiques de développement, soit par iirmer- sion dans les bains révélateurs, soit en opérant par tamponnement. Ces traitements de développement se faisant généralement en milieu aqueux, il est nécessaire que le canevas soit dimensionnellement stable à l'eau pour éviter les déformations et porte une enduction insensible à l'eau. On a trouvé qu'il était avantageux d'utiliser pour la confection des canevas des fils en matière peu hydrophiles et/ou des enductions insolubles à l'eau. Comme matières textiles peu hydrophiles on citera : les polyamides 6-6, 6, ou 11, les polyesters linéaires, les acryliques et modacryliques, les chlorofibres, les polyoléfines et le verre textile. Dans le cas où on utilise un fil en matière hydrophile telle que la cellulose, il est nécessaire que la structure du canevas permette une relaxation à l'eau ou à la vapeur sans déformation. Comme enductions insolubles on citera les polyamides solubles dans les mélanges d'eau et d'alcools triaires à faible cids moléculaire, tels que par exemple eau et méthanol ou etka- nol, ou alcool isopropyliqua ; ou dans les mélanges d'alcool et d'hydrocarbures halogénés, notamment chlorés, a' faible poids mo léculaire, tels que par exemple les mélanges méthanol-étanol- trichloréthylène ou éthanol-méthanol-trichlorétylène-chlorofor- me ; les émulsions et solutions de polyacrylatas ou polyméthacrylates, polyacétate de vinyle, polychlorure de vinyle, polya cétochlorure de vinyle, alcools polyvvinyliques acétalisés etc... Ces enductions peuvent entre applIquées en solution, en émulsion, à l'état fondu ou sous forme de plastisol. Les exemples d'application suivants permettront de mieux définir à titre indicatif et non limitatif, les possibilités de réalisation de l'invention. EXEMPLE 1 : Un canevas pour tapis a été tissé avec quatre fils de chaîne au cm de Nm 22/11 et quatre duites au cm de Nm 22/11. Les retors il bouts utilisés en channe et en trame étaient en coton. Les fils étaient appariés en channe et en trame, ceux de channe travaillant en pas de gaze. Le tissu tombant de métier a été vaporisé en vapeur saturée dans une vaporiseuse à plis courts pour le stabiliser dimensionnellement, puis enduit au moyen d'une émulsion à 30 % de polychiorure de vinyle, de façon que le canevas retienne 16% de son propre poids en produits secs. Le séchage de l'enduction a été effectué sur une rame à pinces en donnant le minimum de tension possible. Le canevas présentait alors des mailles carrées de 5 mm de côté. Ce canevas a reçu sur une face une enduction de gélatine photographique à base de sel d'argent. Il a été constaté sur divers échantillons que par projection au moyen d'un agrandisseur d'un motif porté sur une diapositive, il était possible, après développement de faire ressortir en noir le motif sur les mailles concernées. ##X#MPLE 2 On a tissé une toile comportant 10 fils/cm en chaîne et 10 duites/cm en trane avec des fils de "Silione" (fils de filaments de verre textile) titrant 420 deniers enduits à 150 % de leurs propres poids au moyen d'un plastisol à base de polyacéto-chlorure de vinyle. Les fils furent soudés entre-eux à leurs endroits de croisure au moyen d'air chaud sur le métier à tissa, après le front de formation du tissu. qe canevas fut ensuite enduit avec une gélatine conte rt une émulsion pnotosensible couleur. On a pu ainsi reproduire photographiquement un dessin trois couleurs. EXEMPLE 3 : Une toile comportant 10 fils/cm en chaste et 10 duites/cm en trabe, les fils de chaîne et de trame étant appariés, a été réalisée au moyen d'un fil polyamide 6 - 6 (Nylon) titrant 420 deniers enduits à 30 C/o de son poids d'un polyamide soluble et à bas point de fusion. Le collage des fils chaste et trame à leurs croisures a été réalisé par chauffage infrarouge avant enroulement du tissu, sur le métier à tisser. hprès enduction photographique comme dans l'exemple 2 on a pu reproduire un dessin multicolore qui a pu entre brodé au moyen de fils de laine de six nuances différentes. EL E 4 Une toile comportant 12 fils/cm en channe et 12 duites/cm en trame, les fils étant apparies, a été réalisée au moyen d'un fil Nm 50/2 en polyester coupé. Cette toile a été enduite par une solution aqueuse concentrée de polyalcool vinylique contenant encore 40 % des groupements acétyl d'origine. Après séchage de l'enduction et traitement thermique le polyalcool vinylique a été insolubilisé par trempage dans une solution de formol dans l'acétone en présence d'acide sulfurique comme catalyseur. Après enduction photographique, comme dans les exemles 2 et 5, un dessin multicolore a pu être reproduit photogra phiquament. REVENDICATIONS 1)- Procédé de réalisation de messins en noir et donc, ou en couleurs, sur des canevas pour ta!lsserie ou tapis, qu consiste à former sur une face du canevas une couche photosensi- ble révélable,à projeter sur ladite face un cliché du dessin à reproduire et, après exposition durant un temps convenable, à révéler la reproduction du dessin suivant les techniques connues utilisées en photographie. 2)-Procédé suivant 1) dans lequel on utilise des canevas obtenus à partir de fils en matières textiles peu hydrophiles tels que certains polyamides, les polyesters linéaires, les acryliques et modacryliques, les chlorofiltres, les polyoléfines ou le verre textile. 3)-Procédé suivant 1) dans lequel le canevas est revê- tu d'une enduction hydrophobe, telle que celle de ratières cor- me les polyamides solubles dans les mélanges d'eau et d'alcools primaires à faible poids moléculaire ou dans les mélanges d'alcool et d'hydrocarbures halogénés, notarninent chlorés, a faible poids moléculaire ; les émulsions et solutions de polyacryletes ou polyméthacrylates, polyacétate de vinyle, polychîcrure de vinyle, polyacétochlorure de vinyle, alcools polyvinyliques acétalisés. 4)-A titre de nouveaux produits industriels, les canevas pour tapisserie ou tapis, obtenus grâce au proodé suivant l'une quelconque des revendications précédentes.